(57)【要約】【課題】けい酸カルシウム板で構成される層の厚さ寸法を大きくすることが容易で、かつ、施工が容易な木造建築物の外壁構造を提供する。【解決手段】木材で構成された構造部材２と、構造部材２の屋外側に設置された第１耐火被覆層４４と、第１耐火被覆層４４の屋外側に設置された第２耐火被覆層４５と、第２耐火被覆層４５の屋外側に設置された第３耐火被覆層４６と、を備え、第１耐火被覆層４４、第２耐火被覆層４５及び第３耐火被覆層４６は、複数のけい酸カルシウム板を突き合わせ接合してなり、第２耐火被覆層４５を構成するけい酸カルシウム板は、第１耐火被覆層４４及び第３耐火被覆層４６を構成するけい酸カルシウム板よりも厚さ寸法が大きく、かつ、密度が小さい。【選択図】図１
2011256536.tif 000002
【特許請求の範囲】
【請求項１】
木材で構成された構造部材と、
前記構造部材の屋外側に設置された第１耐火被覆層と、
前記第１耐火被覆層の屋外側に設置された第２耐火被覆層と、
前記第２耐火被覆層の屋外側に設置された第３耐火被覆層と、を備え、
前記第１耐火被覆層、前記第２耐火被覆層及び前記第３耐火被覆層は、複数のけい酸カルシウム板を突き合わせ接合してなり、
前記第２耐火被覆層を構成するけい酸カルシウム板は、前記第１耐火被覆層及び前記第３耐火被覆層を構成するけい酸カルシウム板よりも厚さ寸法が大きく、かつ、密度が小さいことを特徴とする木造建築物の外壁構造。
【請求項２】
前記第２耐火被覆層を構成するけい酸カルシウム板は、その厚さ寸法が４５ｍｍ以上であるとともに、密度が２５ｇ／ｃｍ３以上７５ｇ／ｃｍ３未満であり、
前記第１耐火被覆層及び前記第３耐火被覆層を構成するけい酸カルシウム板は、その厚さ寸法が１０ｍｍ以上４５ｍｍ未満であるとともに、密度が７５ｇ／ｃｍ３以上であることを特徴とする請求項１に記載の木造建築物の外壁構造。
【発明の詳細な説明】
【技術分野】
【０００１】
本発明は、木造建築物の外壁構造に関する。
【背景技術】
【０００２】
従来、木材で構成された構造部材に耐火被覆層を設置することにより、所定の耐火性能を満足するようにした木造建築物の外壁構造の開発が行われている。
耐火性能については、ＪＩＳ−Ａ−１３０４（建築構造部分の耐火試験方法）に試験方法が規定されており、例えば試験体を設置した炉内の温度を６０分間かけて約９００℃まで上昇させた後、加熱を止めて、試験体を炉内に１８０分間放置して木質部分の炭化や着火の有無を検査する「１時間加熱」などの試験がある。この「１時間加熱」の試験に合格した外壁構造は、耐火構造物と認められる。
【０００３】
例えば、特許文献１には、木材で構成した枠組体の屋外側に、軽量気泡コンクリートパネルをつき合わせ接合してなる第１被覆層と、けい酸カルシウム板を突き合わせ接合してなる第２被覆層と、を第１被覆層が屋外側となるように積層し、軽量気泡コンクリートパネルの目地部と、けい酸カルシウム板の目地部とが、互いに重ならないようにした木造建築物の外壁構造が開示されている。
【先行技術文献】
【特許文献】
【０００４】
【特許文献１】特開２００５−２９９１９４号公報
【発明の概要】
【発明が解決しようとする課題】
【０００５】
しかし、従来の木造住宅の外壁構造では、けい酸カルシウム板と軽量気泡コンクリートパネルの２種類の材料が用いられている。そのため、１種類の材料だけを用いた場合に比較して、材料調達や品質管理のコストが増大していた。そこで、１種類の材料だけで、具体的にはけい酸カルシウム板だけで、屋外側の部材を構成することが求められていた。
【０００６】
ところが、屋外側の部材をけい酸カルシウム板だけで構成して所定の耐火性能を満足しようとすると、けい酸カルシウム板を重ねる枚数が著しく多くなるため、施工が煩雑になってしまうという問題がある。
また、けい酸カルシウム板の厚さ寸法を大きくすれば、重ねる枚数を少なくすることはできるが、一枚当たりの質量が大きくなり、施工時の取り扱いが煩雑になる。
また、けい酸カルシウム板の密度を小さくすれば、一枚当たりの質量を小さくすることはできるが、強度が低下するため、外壁仕上材を取り付けることが困難になる。
【０００７】
本発明は、かかる問題を解決するためになされたものであり、けい酸カルシウム板で構成される層の厚さ寸法を大きくすることが容易で、かつ、施工が容易な木造建築物の外壁構造を提供することを課題とする。
【課題を解決するための手段】
【０００８】
本発明は、木材で構成された構造部材と、前記構造部材の屋外側に設置された第１耐火被覆層と、前記第１耐火被覆層の屋外側に設置された第２耐火被覆層と、前記第２耐火被覆層の屋外側に設置された第３耐火被覆層と、を備え、前記第１耐火被覆層、前記第２耐火被覆層及び前記第３耐火被覆層は、複数のけい酸カルシウム板を突き合わせ接合してなり、前記第２耐火被覆層を構成するけい酸カルシウム板は、前記第１耐火被覆層及び前記第３耐火被覆層を構成するけい酸カルシウム板よりも厚さ寸法が大きく、かつ、密度が小さいことを特徴とする木造建築物の外壁構造。
【０００９】
かかる構成によれば、第２耐火被覆層を構成するけい酸カルシウム板の厚さ寸法を他の層を構成するけい酸カルシウム板よりも大きくすることで、けい酸カルシウム板を重ねる枚数を多くすることなく、けい酸カルシウム板で構成される層全体の厚さ寸法を大きくして耐火性能を向上させることができる。また、厚さ寸法を大きくした第２耐火被覆層を構成するけい酸カルシウム板の密度を小さくすることにより、第２耐火被覆層を構成するけい酸カルシウム板の一枚当たりの質量を小さくして、施工時の取り扱い性の低下を抑制することができる。また、密度の小さいけい酸カルシウム板を、これよりも密度の大きいけい酸カルシウム板で挟みこむように構成されているので、強度の低下を補うことができる。また、第３耐火被覆層を構成するけい酸カルシウム板は、第２耐火被覆層を構成するけい酸カルシウム板よりも密度（強度）が大きいので、外装仕上層を取り付ける際に破損等が生じ難く、外装仕上層を容易に取り付けることができる。
【００１０】
また、前記第２耐火被覆層を構成するけい酸カルシウム板は、その厚さ寸法が４５ｍｍ以上であるとともに、密度が２５ｇ／ｃｍ３以上７５ｇ／ｃｍ３未満であり、前記第１耐火被覆層及び前記第３耐火被覆層を構成するけい酸カルシウム板は、その厚さ寸法が１０ｍｍ以上４５ｍｍ未満であるとともに、密度が７５ｇ／ｃｍ３以上であるのが好ましい。
【００１１】
かかる構成によれば、ＪＩＳ−Ａ−１３０４（建築構造部分の耐火試験方法）に規定する「１時間加熱」の試験方法において、良好な結果を確実に得ることができる。
【発明の効果】
【００１２】
本発明によれば、けい酸カルシウム板で構成される層の厚さ寸法を大きくすることが容易で、かつ、施工が容易な木造建築物の外壁構造を提供することができる。
【図面の簡単な説明】
【００１３】
【図１】木造建築物の外壁構造の一部を切り欠いて示した斜視図である。
【図２】図１のＩ−Ｉ矢視における水平断面図である。
【発明を実施するための形態】
【００１４】
本発明の実施形態に係る木造建築物の外壁構造１（以下、単に「外壁構造１」という場合がある。）について図面を参照して詳細に説明する。説明において、同一の要素には同一の符号を付し、重複する説明は省略する。
【００１５】
＜外壁構造１＞
図１、図２に示すように、本実施形態に係る木造建築物の外壁構造１は、建物の屋内と屋外とを仕切る壁体であり、本実施形態では、いわゆる枠組壁工法に用いられる構造を採用している。外壁構造１は、主に、構造部材２と、構造部材２の屋内側に設けられた内装部材３と、構造部材２の屋外側に設けられた外装部材４と、によって構成されている。
【００１６】
＜構造部材２＞
構造部材２は、壁体の骨格となる部材であり、本実施形態では厚さ２インチ×幅４インチの四角柱状の木材（ランバー）を枠状に組み立てて構成されている。構造部材２は、図１に示すように、水平方向に所定間隔を空けて立設された複数の竪枠２１と、複数の竪枠２１の上端同士を連結する上枠２２と、複数の竪枠２１の下端同士を連結する下枠（図示省略）と、隣り合う上枠２２同士を連結する頭つなぎ２３と、を備えている。隣り合う竪枠２１，２１の間には、ロックウールなどの断熱材２４が充填されている。
【００１７】
＜内装部材３＞
内装部材３は、壁体の屋内側の壁面を構成する部材であり、内装下地層３１と、内装下張り層３２と、内装上張り層３３と、を構造部材２側から屋内側に向かってこの順番に積層して構成されている。
【００１８】
内装下地層３１は、複数の木質系パネルを互いに突き合わせ接合して構成されている。木質系パネルとしては、例えば構造用合板などを用いることができる。内装下地層３１の厚さ寸法は９ｍｍ以上とするのが好ましい。内装下地層３１を構成する木質系パネルは、例えばＣＮくぎによって構造部材２に打ち付けられている。
【００１９】
なお、構造部材２と内装下地層３１との間には、防湿フィルム３４が設置されている。
【００２０】
内装下張り層３２は、複数の強化せっこうボードを互いに突き合わせ接合して構成されている。内装下張り層３２を構成する強化せっこうボードは、厚さ寸法が２１ｍｍ以上で、かさ比重が０．７５以上のものを用いるのが好ましく、例えばせっこうボード用くぎによって構造部材２に打ち付けられている。
【００２１】
内装上張り層３３は、複数の強化せっこうボードを互いに突き合わせ接合して構成されている。内装上張り層３３を構成する強化せっこうボードは、内装下張り層３２と同様に、厚さ寸法が２１ｍｍ以上で、かさ比重が０．７５以上のものを用いるのが好ましい。また、内装上張り層３３を構成する強化せっこうボードは、例えば無機質系接着剤によって内装下張り層３２に接着されるとともに、ステープルによって内装下張り層３２に止め付けられている。
なお、内装上張り層３３の屋内側には、壁紙などの仕上げ材（図示省略）がさらに貼り付けられる。
【００２２】
＜外装部材４＞
外装部材４は、壁体の屋外側の壁面を構成する部材であり、外装下地層４１と、防水層４２と、通気層４３と、第１耐火被覆層４４と、第２耐火被覆層４５と、第３耐火被覆層４６と、外装仕上層４７と、を構造部材２から屋外側に向かってこの順番に積層して構成されている。
【００２３】
外装下地層４１は、内装下地層３１と同様に、複数の木質系パネルを互いに突き合わせ接合して構成されている。木質系パネルとしては、例えば構造用合板などを用いることができる。外装下地層４１の厚さ寸法は９ｍｍ以上とするのが好ましい。外装下地層４１を構成する木質系パネルは、例えばＣＮくぎによって構造部材２に打ち付けられている。
【００２４】
防水層４２は、外装下地層４１の屋外側の面に、例えばアスファルトフェルトなどの防水紙を貼り付けて構成されている。
【００２５】
通気層４３は、防水層４２の屋外側に、複数の胴縁４３ａを水平方向に所定間隔を空けて設置することにより構成されている。胴縁４３ａは、上下方向に細長い薄板状の部材である。これにより、防水層４２と第１耐火被覆層４４との間であって隣り合う胴縁４３ａ同士の間に、外装部材の下端部から上端部に連通する空間が形成され、上下方向に空気が通流するので、外装部材４の内部が高湿度になることを防止できる。
【００２６】
第１耐火被覆層４４は、複数のけい酸カルシウム板を互いに突き合わせ接合して構成されている。第１耐火被覆層４４を構成するけい酸カルシウム板は、厚さ寸法Ｐ１が１０ｍｍ以上４５ｍｍ未満で、密度が０．７５ｇ／ｃｍ３以上のものを用いるのが好ましい。また、第１耐火被覆層４４を構成するけい酸カルシウム板は、例えばドリリングタッピンねじなどによって構造部材２に固定されている。
【００２７】
第２耐火被覆層４５は、複数のけい酸カルシウム板を互いに突き合わせ接合して構成されている。第２耐火被覆層４５を構成するけい酸カルシウム板は、厚さ寸法Ｐ２が４５ｍｍ以上で、密度が０．２５ｇ／ｃｍ３以上０．７５ｇ／ｃｍ３未満のものを用いるのが好ましい。また、第２耐火被覆層４５を構成するけい酸カルシウム板は、例えばドリリングタッピンねじなどによって構造部材２に固定されている。
【００２８】
第３耐火被覆層４６は、複数のけい酸カルシウム板を互いに突き合わせ接合して構成されている。第３耐火被覆層４６を構成するけい酸カルシウム板は、厚さ寸法Ｐ３が１０ｍｍ以上４５ｍｍ未満で、密度が０．７５ｇ／ｃｍ３以上のものを用いるのが好ましい。また、第３耐火被覆層４６を構成するけい酸カルシウム板は、例えばドリリングタッピンねじなどによって構造部材２に固定されている。
【００２９】
第２耐火被覆層４５においてけい酸カルシウム板同士をつき合わせた部分に形成される目地部（図示省略）は、第１耐火被覆層４４及び第３耐火被覆層４６の目地部と重ならない位置に設けられている。さらに、第１耐火被覆層４４の目地部と第３耐火被覆層４６の目地部も、互いに重ならない位置に形成されるのが好ましい。
なお、目地部は、せっこう系又は炭酸カルシウム系のジョイントパテ材を塗り付けた後に、ガラス繊維テープを貼り付けて目地処理されている。
【００３０】
外装仕上層４７は、建築物の屋外側に露出する部分である。外装仕上層４７は、例えば、陶磁器質タイル、窯業系サイディング、複合金属サイディング、既調合セメントモルタル、金属板、住宅屋根用化粧スレート、又は外装仕上用の塗料などを、第３耐火被覆層４６の屋外側の面に複数取り付けて構成されている。
【００３１】
本実施形態に係る木造建築物の外壁構造１は、基本的に以上のように構成されるものであり、次に、その作用効果について説明する。
【００３２】
本実施形態に係る木造建築物の外壁構造１によれば、第２耐火被覆層４５を構成するけい酸カルシウム板の厚さ寸法Ｐ２を、第１耐火被覆層４４及び第３耐火被覆層４６を構成するけい酸カルシウム板の厚さ寸法Ｐ１，Ｐ３よりも大きくすることで、けい酸カルシウム板を重ねる枚数を多くすることなく、けい酸カルシウム板で構成される層全体の厚さ寸法（Ｐ１＋Ｐ２＋Ｐ３）を大きくして耐火性能を向上させることができる。
【００３３】
また、本実施形態に係る木造建築物の外壁構造１によれば、ＪＩＳ−Ａ−１３０４（建築構造部分の耐火試験方法）に規定する「１時間加熱」の試験方法において、木質系材料部分に炭化・着火が生じることがなく、所定の耐火性能を確実に満足することができる。
【００３４】
また、厚さ寸法Ｐ２を大きくした第２耐火被覆層４５を構成するけい酸カルシウム板の密度を小さくすることにより、第２耐火被覆層を構成するけい酸カルシウム板の一枚当たりの質量を小さくして、施工時の取り扱い性の低下を抑制することができる。
【００３５】
また、第２耐火被覆層４５を構成する密度の小さいけい酸カルシウム板を、これよりも密度の大きい第１耐火被覆層４４及び第３耐火被覆層４６を構成するけい酸カルシウム板で挟みこむように構成されているので、第２耐火被覆層４５の強度の低下を補うことができる。
【００３６】
また、第３耐火被覆層４６を構成するけい酸カルシウム板は、第２耐火被覆層４５を構成するけい酸カルシウム板よりも密度（強度）が大きいので、外装仕上層４７を取り付ける際に破損等が生じ難く、外装仕上層４７を容易に取り付けることができる。
【００３７】
以上、本発明の好適な実施形態について、図面を参照して説明したが、本発明はこの実施形態に限定されるものではなく、本発明の主旨を逸脱しない範囲で適宜変更することができる。
【００３８】
例えば、本実施形態は、枠組壁工法に用いる壁体に、本発明を適用した場合を一例として説明したが、軸組壁工法や在来工法などの他の壁体に適用してもよい。
【００３９】
また、本実施形態では、構造部材２と内装下張り層３２との間に内装下地層３１を設置したが、内装下地層３１を省略して、内装下張り層３２を構造部材２に直接設けるようにしてもよい。この場合、防湿フィルム３４は、内装下張り層３２の構造部材２側の面に取り付けられる。
【符号の説明】
【００４０】
１      外壁構造
２      構造部材
３      内装部材
４      外装部材
４４    第１耐火被覆層
４５    第２耐火被覆層
４６    第３耐火被覆層
４７    外装仕上層
【図１】
2011256536.tif 000003
【図２】
2011256536.tif 000004